(57)【要約】【課題】ポルトランドセメントクリンカー中のフリーライム量を適正範囲に安定的に保つことができる製造方法等を提供する。【解決手段】キルン出口に接続されているクリンカークーラーの８００℃以上〜１２００℃未満の温度域に、二次粒子も含めて、５mm以上の粒子が１５wt％以下であって０.３mm以下の粒子が３５wt％以下の石灰石を投入することによってクリンカー中のフリーライム量を０.４〜０.８wt％に調整することを特徴とし、好ましくは、粉末度がブレーン値で３５００cm2/g以上〜４５００cm2/g以下のクリンカー原料を用いるセメントクリンカーの製造方法。【選択図】図１
2014069990.tif 000002
【特許請求の範囲】
【請求項１】
キルン出口に接続されているクリンカークーラーの８００℃以上〜１２００℃未満の温度域に、二次粒子も含めて、粒径５mm以上の粒子が１５wt％以下であって粒径０.３mm以下の粒子が３５wt％以下の石灰石を投入することによってクリンカー中のフリーライム量を０.４〜０.８wt％に調整することを特徴とするセメントクリンカーの製造方法。
【請求項２】
クリンカー原料の粉末度がブレーン値で３５００cm2/g以上〜４５００cm2/g以下である請求項１に記載するセメントクリンカーの製造方法。
【請求項３】
石灰石を投入しないときのフリーライム量が０.２〜０.３wt％のクリンカー１tonに対して４kg〜７kgの石灰石を投入する請求項１または請求項２に記載するセメントクリンカーの製造方法。
【請求項４】
請求項１〜請求項３の何れかに記載する方法によって製造したセメントクリンカー。
【請求項５】
請求項４に記載するセメントクリンカーを用いたセメント組成物。
【発明の詳細な説明】
【技術分野】
【０００１】
本発明は、ポルトランドセメントのクリンカーに含まれるフリーライム量を一定範囲に制御するセメントクリンカーの製造方法と、該方法によって製造したセメントクリンカーおよび該クリンカーを用いたセメント組成物に関する。
【背景技術】
【０００２】
ポルトランドセメントに含まれるフリーライム(f.CaO)量は重要な品質管理パラメータである。一般に、セメント中のフリーライム量が多過ぎると硬化不良や硬化体の膨張を引き起こすなど、品質に重大な影響を及ぼす。このため通常はフリーライム量が低めになるようにロータリーキルンを運転している。一方、フリーライム量が少な過ぎると凝結性状やコンクリートのフレッシュ性状に悪影響を及ぼすといった問題がある。特にクリンカーの水硬率が小さい低熱ポルトランドセメントや中庸熱ポルトランドセメントでは、その製造上、ロータリーキルンでの焼成反応においてクリンカー中に液相の生成を促すように焼成しているので、フリーライム量は適正量（0.4〜0.8wt％）を下回ることが多い。
【０００３】
フリーライム量はクリンカー原料のモジュラス、粉末度、微量成分および焼成工程における温度や酸素濃度の影響を受けるので、これを適正量にコントロールするのは容易ではない。従来、投入原料の粗粒分を調整することによってフリーライム量を制御する方法が用いられているが、この製造方法では液相とフリーライムの生成バランスを保つことが難しく、フリーライム量が適正範囲になるようにロータリーキルンを安定に運転することが困難であった。また、液相の生成も阻害されることからエネルギー原単位も高くなっていた。
【０００４】
また、クリンカー中のフリーライム量を調整する方法として、事前にフリーライム量の少ないまたは多いクリンカーを製造しておき、この予め製造したクリンカーを新たに製造したクリンカーに混合してフリーライム量を調整する方法が知られている(特開２００８−２８５３７０号公報)。しかし、この方法では、事前に製造したクリンカーを貯蔵する設備が必要であり、設置スペースに余裕のない製造現場には適さない。
また、一般にフリーライム量の多いクリンカーはフリーライム量の変動も大きく、予め調整用に製造したフリーライム量の大きいクリンカーを貯蔵するときにフリーライム量の変動が大きいクリンカーが偏在することになり、このようなクリンカーを使用すると最終的に混合調製したクリンカー中のフリーライムが目標から外れる場合やフリーライム量の変動が大きくなる場合がある。
【０００５】
上記製造方法の他に、キルンの冷却域または冷却帯に石灰石や生石灰を添加することによってフリーライム量を調節することが知られている。具体的には、セメントキルンのメインバーナーの焼点部から窯前部に至る範囲またはクリンカークーラーの、クリンカー温度が１２００℃以上〜１３００℃以下の範囲に石灰石に投入する製造方法が知られている（特開２００２−３１６８４３号公報）。この方法は、クリンカー中の水溶性六価クロム量を低減するには有効であるが、フリーライム量を調整するには不十分である。クリンカー温度が１２００℃以上の温度域はキルン出口付近であるため、投入した石灰石が２次空気とともにキルンに戻される量が多く、クリンカー中のフラーライム量を十分に制御するのは難しい。
【先行技術文献】
【特許文献】
【０００６】
【特許文献１】特開２００８−２８５３７０号公報
【特許文献２】特開２００２−３１６８４３号公報
【発明の概要】
【発明が解決しようとする課題】
【０００７】
本発明は、予め製造したフリーライム量の異なるクリンカーを新たに製造したクリンカーに混合してフリーライム量を調整する従来の事後的な方法ではなく、クリンカーの製造工程において石灰石の投入位置や粒度などの投入条件を工夫することによって、ポルトランドセメントクリンカー中のフリーライム量を適正範囲に安定的に保つことができる合理的な製造方法を提供する。
【課題を解決するための手段】
【０００８】
本発明は、以下に示す構成によって上記課題を解決したセメントクリンカーの製造方法に関する。
〔１〕キルン出口に接続されているクリンカークーラーの８００℃以上〜１２００℃未満の温度域に、二次粒子も含めて、粒径５mm以上の粒子が１５wt％以下であって粒径０.３mm以下の粒子が３５wt％以下の石灰石を投入することによってクリンカー中のフリーライム量を０.４〜０.８wt％に調整することを特徴とするセメントクリンカーの製造方法。
〔２〕クリンカー原料の粉末度がブレーン値で３５００cm2/g以上〜４５００cm2/g以下である上記[１]に記載するセメントクリンカーの製造方法。
〔３〕石灰石を投入しないときのフリーライム量が０.２〜０.３wt％のクリンカー１tonに対して４kg〜７kgの石灰石を投入する上記[１]または上記[２]に記載するセメントクリンカーの製造方法。
〔４〕上記[１]〜上記[３]の何れかに記載する方法によって製造したセメントクリンカー。
〔５〕上記[４]に記載するセメントクリンカーを用いたセメント組成物。
【０００９】
〔具体的な説明〕
本発明の製造方法は、キルン出口に接続されているクリンカークーラーの８００℃以上〜１２００℃未満の温度域に、二次粒子も含めて、粒径５mm以上の粒子が１５wt％以下であって粒径０.３mm以下の粒子が３５wt％以下の石灰石を投入することによってクリンカー中のフリーライム量を０.４〜０.８wt％に調整することを特徴とするセメントクリンカーの製造方法である。
【００１０】
図１に示す一般なセメント製造設備では、キルン１０の出口１１の付近にバーナー１２が設けられており、該出口１１にクリンカークーラー２０が接続している。該クーラー２０には内部に冷却空気４０の吹出口が長手方向に沿って多数設けられており、また、クーラー底部は入口２１から出口２２に向かって移動するように形成されている。キルン出口１１から排出されたクリンカー３０はクーラーの入口２１に落とし込まれ、出口２２に向かって進む間に徐々に冷却される。
【００１１】
一般にキルンから排出される焼成直後のクリンカー温度は約１３００℃〜約１２００℃程度であり、クーラー入口には焼成直後のクリンカーが送り込まれるので、クーラー入口付近の温度は約１３００℃〜約１２００℃である。クリンカーはクーラー内部を出口に向かって進む間に徐々に冷却され、例えば、クーラー出口で約１００℃〜約２００℃まで冷却される。
【００１２】
例えば、クーラーの全長約２０ｍであって内部が５室に分けられている場合、入口付近の第１室のクリンカー温度は約１３００℃〜約１２００℃であるが、第２室を経て第３室から第４室を進む間にクリンカーは１２００℃未満〜８００℃に冷却され、第５室を通過した出口付近では約１００℃〜約２００℃まで冷却される。
【００１３】
本発明の製造方法は、クリンカークーラーの８００℃以上〜１２００℃未満の温度域に粒度を調整した石灰石を投入する。全長約２０ｍの上記クーラーの場合、第２室から第４室の間に石灰石を投入するとよい。クリンカークーラーの１２００℃以上の温度域はキルン出口に近く、通常、キルン出口に接続している第１室であるので、投入した石灰石の粒径が小さいとクーラーの内部気流によってキルン内部に運ばれ、焼成反応によって鉱物成分として取り込まれる割合が多くなり、フリーライム源として利用され難くなる。一方、クリンカークーラーの８００℃以下の温度域ではクリンカー温度が低いので投入した石灰石の脱炭酸が進行しないため、クリンカー中にフリーライムが取り込まれない。
【００１４】
投入する石灰石は、二次粒子も含めて、粒径５mm以上の粒子が１５wt％以下であって粒径０.３mm以下の粒子が３５wt％以下のものが使用される。石灰石の粒径が大きく、例えば、５mm以上の粒子が１５wt％よりも多く含まれる石灰石を使用すると、石灰石の脱炭酸が十分に進行しないためフリーライムが増加しない。一方、使用する石灰石の粒子径が小さく、０.３mm以下の粒子が３５wt％よりも多く含まれるものを使用すると、２次空気によってキルン内に戻され、エーライトやビーライトなどのクリンカー鉱物に取り込まれ、フリーライムとしては取り込まれない場合があり、またクリンカーと十分に接触・脱炭酸反応が進行しないうちに空気流によりバグフィルターへ運ばれて捕集されるためにクリンカー中にフリーライムを供給できない場合がある。そこで投入する石灰石は二次粒子も含めて、粒径５mm以上の粒子が１５wt％以下であって粒径０.３mm以下の粒子が３５wt％以下のものが良い。
【００１５】
石灰石はクーラー内において脱炭酸が生じ、フリーライムとなってクリンカーに取り込まれる。石灰石の粒径を上記範囲に調整することによって脱炭酸反応が十分に進行するだけではなく、クーラーのグレーチング内に石灰石粒子が入り込まず、クーラーの運転に影響を及ぼさない。また、石灰石の投入位置をクーラーの上記温度域にすることによって、石灰石が二次空気と共にキルン内部に逆流することがなく、従ってクリンカーの焼成反応に影響を及ぼさず、原料の配合割合を変える必要がない。
【００１６】
石灰石の投入量は、石灰石を投入しない場合のクリンカーに含まれるフリーライム量が０.２〜０.３wt％の場合に、このクリンカー１tonに対して４kg〜７kgが適当であり、４.８kg〜６.８kgが好ましい。
【００１７】
クリンカー原料の粉末度は、ブレーン値で３５００cm2/g以上〜４５００cm2/g以下が好ましい。一般に、同一組成のクリンカー原料を使用しても、粉末度が低いと焼成反応において反応性が低下するので原料に含まれるＣａ分がフリーライムになる割合が増化する。一方で、原料の粉末度が高いと反応性が良好となるが、原料ミルの電力原単位が増加するために経済的ではない。
【００１８】
本発明の製造方法では、ブレーン値が上記範囲のクリンカー原料を用いることによって、原料に含まれるＣａ分が鉱物組成に取り込まれる割合を高めると共に、粒度を調整した石灰石をクーラーの特定の温度域に投入することによってフリーライム量を適正範囲に安定に維持する。
【発明の効果】
【００１９】
本発明の製造方法によれば、原料の粉末度。鉱化剤となる微量成分濃度や焼成温度および酸素濃度が変化してもフリーライム量を適正範囲に安定に保つことができる。また、石灰石がクーラーで脱炭酸するのでクリンカーの冷却速度が高まり、クリンカー温度が減少することによって、クリンカー温度の上昇によるリスク、例えば仕上げミルの運転停止につながるリスクを低減することができる。
【図面の簡単な説明】
【００２０】
【図１】キルン出口に接続したクリンカークーラーの模式断面図
【発明を実施するための形態】
【００２１】
以下、本発明の実施例を比較例と共に示す。実施例および比較例におけるクリンカー原料の配合を表１に示す。
【００２２】
【表１】
2014069990.tif 000003
【００２３】
〔実施例１〕
表１に示す原料を表２に示す粉末度に粉砕し、表２に示すキルン温度で焼成してクリンカーを製造した。No.１〜No.３の試料には本発明の方法に従って石灰石を投入した（JIS A 5005に規定される砕砂の粒度を満足する石灰石をクーラー温度１２００℃〜８００℃の温度域に表２に示す量を投入）。製造したクリンカーに含まれるフリーライム量を表２に示す。
【００２４】
表２に示すように、原料の粉末度が低いとクリンカー中のフリーライム量が多くなる傾向があり、粉末度が高いとフリーライム量の変動幅が大きくなる傾向がある。本発明の実施例（No.１〜３）は原料の粉末度が高くてもフリーライム量の変動幅が小さく、フリーライム量が適正範囲（０.４〜０.８wt％）に保たれている。
【００２５】
【表２】
2014069990.tif 000004
【００２６】
〔実施例２〕
石灰石の投入位置を表３のように変えた以外は実施例１のNo.１と同様の条件でクリンカーを製造した。この結果を表３に示す。表３において、投入温度は石灰石を投入したクーラーの温度域、f.CaOはクリンカー中のフリーライム量。
表３に示すように、石灰石を投入した部分のクーラー温度が１３００℃の場合（No.４）および７００℃の場合（No.８）には、クリンカー中のフリーライム量は適正範囲より少ない。一方、石灰石を投入した部分のクーラー温度が１２００℃〜８００℃の場合（No.５〜No.７）には、クリンカー中のフリーライム量が適正範囲に保たれている。
【００２７】
【表３】
2014069990.tif 000005
【００２８】
〔実施例３〕
石灰石の粒径を表４のように変えた以外は実施例１のNo.１と同様の条件で、クーラー温度１０００℃の温度域に石灰石を投入してクリンカーを製造した。この結果を表４に示す。粒径５mm以上の粒子の割合が２０wt％の石灰石を使用すると、脱炭酸反応が十分に進行しないためクリンカー中のフリーライムが増加しない（No.９）。石灰石の粒子径が小さいものを使用した場合には、高温のクリンカー層と十分に反応が進行せずに，クーラー排ガス中の石灰石量が増加して、クリンカー中のフリーライムが増加しなかった(No.13)。投入する石灰石の粒子径について、粒径５mm以上の粒子が１５wt％以下であって粒径０.３mm以下の粒子が３５wt％以下の場合にはクリンカー中のフリーライム量が適正範囲に保たれている。
【００２９】
【表４】
2014069990.tif 000006
【００３０】
〔実施例４〕
石灰石を投入せずに製造したクリンカー（基準５、基準６）と、本発明の方法に従って石灰石を投入してクリンカー中のフリーライム量を適正範囲にしたクリンカー（No.14、No.15）を用いてセメントを製造し、その物性を調べた。この結果を表５に示す。
セメントは、石膏(SO3)が２.５wt％含まれるように各クリンカーに二水石膏を添加し、ブレーン値が３７００±５０cm2/gになるようにテストミルで粉砕して製造した。
表５に示すように、フリーライム量が適正範囲（０.４〜０.８wt％）を外れるクリンカーを用いたセメントは凝結時間の始発および終結が遅く、また硬化体の強度も低い。一方、フリーライム量が適正範囲のクリンカー（No.14、No.15）を用いた本発明のセメントは凝結時間の始発および終結が早く、また硬化体の強度も大きい。
【００３１】
【表５】
2014069990.tif 000007
【符号の説明】
【００３２】
１０−キルン、１１−キルン出口、１２−バーナー、２０−クリンカークーラー、２１−クーラー入口、２２−クーラー出口、３０−クリンカー、４０−冷却空気。
【図１】
2014069990.tif 000008